【手続補正書】
【提出日】平成27年6月26日(2015.6.26)
【手続補正１】
【補正対象書類名】明細書
【補正対象項目名】００５７
【補正方法】変更
【補正の内容】
【００５７】
これらの結果は、業界標準（ＨＢＣＤ）というよりも臭素化ビニル芳香族−ブタジエンコポリマーが難燃剤として使用された場合に、ＵＬ−９４燃焼性試験でどれほど良好な性能を達成できるかを実証する。ＨＢＣＤを使用した場合には、性能の最も高いレベルがＶ−１等級にすぎず、より多量のＨＢＣＤを加えても、性能はさらに向上せず、性能は低下する。臭素化ビニル芳香族−ブタジエンコポリマーは、一方で、配合量が増加するにつれて、ＵＬ−９４での性能を向上させ、この試験でＶ−０等級を得ることができる。
本発明に関連する発明の実施態様の一部を以下に示す。
［態様１］
臭素化ビニル芳香族−ブタジエンコポリマーがブレンドされた耐衝撃性改良スチレン系ポリマー樹脂を含む耐衝撃性改良スチレン系ポリマー樹脂組成物であって、前記臭素化コポリマーは、（ａ）ポリスチレン標準に対してゲル浸透クロマトグラフィーにより求めた場合に少なくとも５，０００の分子量を有し、（ｂ）２．５〜８５モル％のスチレン系モノマー単位及び１５〜９７．５モル％のブタジエン単位を含み、（ｃ）少なくとも５０質量％の臭素含有量を有し、そのうち少なくとも９０モル％はブタジエン単位に結合しており、及び（ｄ）熱質量分析により求めた場合に少なくとも２００℃の５質量％減量温度を有する、耐衝撃性改良スチレン系ポリマー樹脂組成物。
［態様２］
前記耐衝撃性改良スチレン系ポリマー樹脂組成物は、少なくとも９００ｋｇ／ｍ３の嵩密度を有する成形品の形態にある。
［態様３］
前記耐衝撃性改良スチレン系ポリマー樹脂は、高耐衝撃性ポリスチレン及びアクリロニトリル−ブタジエン−スチレンコポリマーからなる群から選択される、上記態様１又は２に記載の耐衝撃性改良スチレン系ポリマー樹脂組成物。
［態様４］
臭素化ポリマー難燃剤が、熱質量分析により求めた場合に２２０〜２８０℃の５質量％減量温度を有することによりさらに特徴付けられる、上記態様１〜３のいずれか一つに記載の耐衝撃性改良スチレン系ポリマー樹脂組成物。
［態様５］
臭素化ビニル芳香族−ブタジエンコポリマーにより与えられる２〜２０質量％の臭素を含有する、上記態様１〜４のいずれか一つに記載の耐衝撃性改良スチレン系ポリマー樹脂組成物。
［態様６］
８〜２５質量％の臭素化ビニル芳香族−ブタジエンコポリマーを含む、上記態様１〜５のいずれか一つに記載の耐衝撃性改良スチレン系ポリマー樹脂組成物。
［態様７］
耐衝撃性改良スチレン系ポリマー樹脂が、５キログラムの重りを使用して２００℃でＡＳＴＭ  Ｄ１２３８に従って求めた場合に０．２グラム毎分超かつ１０グラム毎分未満のメルトフローインデックスを有する、上記態様１〜６のいずれか一つに記載の耐衝撃性改良スチレン系ポリマー樹脂組成物。
［態様８］
０．０５質量％以下の金属フタロシアニンを含む、上記態様１〜７のいずれか一つに記載の耐衝撃性改良スチレン系ポリマー樹脂組成物。
［態様９］
０．１質量百万分率以下の退色性染料又は顔料を含む、上記態様１〜８のいずれか一つに記載の耐衝撃性改良スチレン系ポリマー樹脂組成物。
［態様１０］
１５００以下の分子量を有する臭素化化合物を０．５質量％以下含む、上記態様１〜９のいずれか一つに記載の耐衝撃性改良スチレン系ポリマー樹脂組成物。
［態様１１］
さらに、少なくとも１種の有機安定剤化合物を含む、上記態様１〜１０のいずれか一つに記載の耐衝撃性改良スチレン系ポリマー樹脂組成物。
［態様１２］
少なくとも１種の塩素又はリン含有化合物を含むことによりさらに特徴付けられる、上記態様１〜１１のいずれか一つに記載の耐衝撃性改良ポリマー樹脂組成物。
［態様１３］
耐衝撃性改良スチレン系ポリマー樹脂物品の製造方法であって、臭素化ビニル芳香族−ブタジエンコポリマーの存在下で耐衝撃性改良スチレン系ポリマー樹脂を溶融加工して成形溶融体を形成し、前記成形溶融体を冷却して耐衝撃性改良スチレン系ポリマー樹脂物品を形成することを含み、前記臭素化コポリマーは、（ａ）ポリスチレン標準に対してゲル浸透クロマトグラフィーにより求めた場合に少なくとも１０，０００の分子量を有し、（ｂ）２．５〜８５モル％のスチレン系モノマー単位及び１５〜９７．５モル％のブタジエン単位を含み、（ｃ）少なくとも５０質量％の臭素含有量を有し、そのうち少なくとも９０モル％はブタジエン単位に結合しており、及び（ｄ）熱質量分析により求めた場合に少なくとも２００℃の５質量％減量温度を有する、耐衝撃性改良スチレン系ポリマー樹脂物品の製造方法。
［態様１４］
前記臭素化コポリマーは、少なくとも２４０℃かつ３００℃以下の５質量％減量温度を有する、上記態様１３に記載の方法。
［態様１５］
溶融加工が２２０℃以下の温度で行われる、上記態様１３又は１４に記載の方法。
［態様１６］
０．０５質量％以下の金属フタロシアニンの存在下で行われる、上記態様１３〜１５のいずれか一つに記載の方法。
［態様１７］
０．１質量百万分率以下の退色性染料又は顔料の存在下で行われる、上記態様１３〜１６のいずれか一つに記載の方法。
［態様１８］
０．５質量％以下の１５００以下の分子量を有する臭素化化合物の存在下で行われる、上記態様１３〜１７のいずれか一つに記載の方法。
【手続補正２】
【補正対象書類名】特許請求の範囲
【補正対象項目名】全文
【補正方法】変更
【補正の内容】
【特許請求の範囲】
【請求項１】
臭素化ビニル芳香族−ブタジエンコポリマーがブレンドされた耐衝撃性改良スチレン系ポリマー樹脂を含む耐衝撃性改良スチレン系ポリマー樹脂組成物であって、前記臭素化コポリマーは、（ａ）ポリスチレン標準に対してゲル浸透クロマトグラフィーにより求めた場合に少なくとも５，０００の分子量を有し、（ｂ）２．５〜８５モル％のスチレン系モノマー単位及び１５〜９７．５モル％のブタジエン単位を含み、（ｃ）少なくとも５０質量％の臭素含有量を有し、そのうち少なくとも９０モル％はブタジエン単位に結合しており、及び（ｄ）熱質量分析により求めた場合に少なくとも２００℃の５質量％減量温度を有する、耐衝撃性改良スチレン系ポリマー樹脂組成物。
【請求項２】
前記耐衝撃性改良スチレン系ポリマー樹脂組成物は、少なくとも９００ｋｇ／ｍ３の嵩密度を有する成形品の形態にある、請求項１に記載の耐衝撃性改良スチレン系ポリマー樹脂組成物。
【請求項３】
前記耐衝撃性改良スチレン系ポリマー樹脂は、高耐衝撃性ポリスチレン及びアクリロニトリル−ブタジエン−スチレンコポリマーからなる群から選択される、請求項１又は２に記載の耐衝撃性改良スチレン系ポリマー樹脂組成物。
【請求項４】
臭素化ポリマー難燃剤が、熱質量分析により求めた場合に２２０〜２８０℃の５質量％減量温度を有することによりさらに特徴付けられる、請求項１〜３のいずれか一項に記載の耐衝撃性改良スチレン系ポリマー樹脂組成物。
【請求項５】
８〜２５質量％の臭素化ビニル芳香族−ブタジエンコポリマーを含む、請求項１〜４のいずれか一項に記載の耐衝撃性改良スチレン系ポリマー樹脂組成物。
【請求項６】
耐衝撃性改良スチレン系ポリマー樹脂が、５キログラムの重りを使用して２００℃でＡＳＴＭ  Ｄ１２３８に従って求めた場合に０．２グラム毎分超かつ１０グラム毎分未満のメルトフローインデックスを有する、請求項１〜５のいずれか一項に記載の耐衝撃性改良スチレン系ポリマー樹脂組成物。
【請求項７】
０．０５質量％以下の金属フタロシアニンを含み、０．１質量百万分率以下の退色性染料又は顔料を含み、１５００以下の分子量を有する臭素化化合物を０．５質量％以下含む、請求項１〜６のいずれか一項に記載の耐衝撃性改良スチレン系ポリマー樹脂組成物。
【請求項８】
請求項１に記載の耐衝撃性改良スチレン系ポリマー樹脂物品の製造方法であって、臭素化ビニル芳香族−ブタジエンコポリマーの存在下で耐衝撃性改良スチレン系ポリマー樹脂を溶融加工して成形溶融体を形成し、前記成形溶融体を冷却して耐衝撃性改良スチレン系ポリマー樹脂物品を形成することを含み、前記臭素化コポリマーは、（ａ）ポリスチレン標準に対してゲル浸透クロマトグラフィーにより求めた場合に少なくとも１０，０００の分子量を有し、（ｂ）２．５〜８５モル％のスチレン系モノマー単位及び１５〜９７．５モル％のブタジエン単位を含み、（ｃ）少なくとも５０質量％の臭素含有量を有し、そのうち少なくとも９０モル％はブタジエン単位に結合しており、及び（ｄ）熱質量分析により求めた場合に少なくとも２００℃の５質量％減量温度を有する、耐衝撃性改良スチレン系ポリマー樹脂物品の製造方法。
【請求項９】
溶融加工が２２０℃以下の温度で行われる、請求項８に記載の方法。